"正極板と、負極活物質を備えた負極格子本体の上部に上部縁部を備えかつ上部縁部の上部に耳部を備える負極板と、電解液とを備え、負極板の上部縁部及び耳部の少なくとも一方がPbSn系合金の表面層を備えている鉛蓄電池において、前記電解液がLiイオンとAlイオンとを含んでいることを特徴とする、鉛蓄電池。前記電解液が、002molL以上で02molL以下の濃度のLiイオンと、002molL以上で02molL以下の濃度のAlイオン、とを含んでいることを特徴とする、請求項1の鉛蓄電池。前記負極板の上部縁部及び耳部の双方がPbSn系合金の表面層を備えていることを特徴とする、請求項1または2の鉛蓄電池。前記PbSn系合金は5mass以上40mass以下のSnを含有することを特徴とする、請求項1~3のいずれかの鉛蓄電池。請求項1~4のいずれかの鉛蓄電池を備えているアイドリングストップ車。この発明の課題は、鉛蓄電池をPSOCPartialStateofChargeで用いた際の負極の耳痩せを抑制すること、特にPSOCでかつ高温で使用した際の耳痩せを抑制することにある。この発明は、正極板と、負極活物質を備えた負極格子本体の上部に上部縁部を備えかつ上部縁部の上部に耳部を備える負極板と、電解液とを備え、負極板の上部縁部及び耳部の少なくとも一方がPbSn系合金の表面層を備えている鉛蓄電池において、前記電解液がLiイオンとAlイオンとを含んでいることを特徴とする。好ましくは、前記電解液が、002molL以上で02molL以下の濃度のLiイオンと、002molL以上で02molL以下の濃度のAlイオン、とを含んでいる。また好ましくは、前記負極板の上部縁部及び耳部の双方がPbSn系合金の表面層を備えている。好ましくは、前記PbSn系合金は5mass以上40mass以下のSnを含有し、また好ましくは鉛蓄電池はアイドリングストップ車用である。なおPbSn系合金は、Pb、Snの他にAg、As、Ba、Sb、Se等の第3元素を含む場合があり、これらの元素の合計含有量が01mass以下であれば、本発明の効果が損なわれることはない。またこれらの元素の他に不可避の不純物、例えば100massppm以下のBi、Ni、Cu、Fe等を含んでいても良い。表面層は負極の耳部と上部縁部の少なくとも一方に設け、PbSn系の合金箔を負極格子合金のスラブの所要箇所に積層圧延して、エキスパンド法により、負極の耳部と上部縁部とにPbSn系表面層を設けた格子としても良い。あるいはまた鋳造法による格子の耳部と上部縁部とにPbSn系合金の溶融メッキを施しても良い。この明細書で、合金組成を例えばPb20massSnのように表す場合、Snを20massと、不可避の不純物一般に100massppm以下を含み、残部がPbである合金を意味する。Alイオン,Liイオンの濃度は電解液1L当たりのAlイオンとLiイオンの濃度molLで表す。なおAlイオンの1モルは、硫酸アルミニウムAl23の17105gに相当する。負極耳部と上部縁部の少なくとも一方にPbSn系表面層を備え、電解液にLiイオンとAlイオンの双方を含む場合、高温でのアイドリングストップ寿命試験で、高い寿命性能が得られる図4~図6。そして負極のPbSn系表面層、電解液のLiイオン、電解液のAlイオンの何れかを欠く場合、高い寿命性能は得られない。この発明はまた、上記の鉛蓄電池を備えているアイドリングストップ車にある。アイドリングストップ車は、鉛蓄電池を用いてエンジンの始動と点火を行い、鉛蓄電池を照明等の電源とする。そしてアイドリングストップ車の停止時にエンジンを停止し、鉛蓄電池の電力で発進時にエンジンを再起動する。以下に、本願発明の最適実施例を示す。本願発明の実施に際しては、当業者の常識及び先行技術の開示に従い、実施例を適宜に変更できる。鉛蓄電池の製造Pb005massCa10massSnのPbCaSn合金シートから、エキスパンド法により正極格子厚さが1mm、高さが115mm、幅が100mmを作成した。Pb005massCa05massSnのPbCaSn合金スラブ10mm厚の、耳部及び上部縁部となる部分の両面にSn含有量を5~50massの範囲で変化させたPbSn系合金箔厚さ05mmを重ね、圧延して一体化した。なおPbSn系合金箔は、Ag、As、Ba、Sb、Se等の第3元素の含有量が各100massppm以下とした。次いで表面層を備えたシートからエキスパンド法により、負極格子を作成した。負極格子の構造を図1に示し、負極格子1は、格子本体3の上部に上部縁部2を備え、上部縁部2の上部に耳部4を、格子本体3の下部に下部縁部5を備えている。PbSn系の表面層は上部縁部2と耳部4の表裏両面に設けられ、負極格子1のサイズは、例えば厚さが1mm、高さが115mm、幅が100mmである。また負極格子1では、耳部と上部縁部の表裏各10~100μm、実施例では各45μmがPbSn系表面層である。この厚さの範囲で特性はほぼ一定である。負極と正極の格子に活物質ペーストを充填した。負極活物質ペーストは、ボールミル法の鉛粉100massに、015massのリグニンと、05massの硫酸バリウム、02massのカーボン、及び01massのバインダー樹脂を添加したものを、11massの水と20°Cで比重が140の希硫酸7massで混練しペースト化したものである。正極活物質ペーストは、ボールミル法の鉛粉100massに対して、01massのバインダー樹脂を添加し、13massの水と20°Cで比重が140の希硫酸6massで混練しペースト化したものである。正または負の活物質ペーストを充填した格子を極板と呼ぶ。正極板と負極板を35°Cで3日間熟成し、負極板を微孔性のポリエチレン袋からなるセパレータに収容した。正極板7枚と負極板8枚を交互に積層し、同極性の耳部を互いに溶接して極板群とし、電槽内に収容した。そして20°Cで比重が123の希硫酸に硫酸アルミニウムと硫酸リチウムとを溶解した溶液を注入し、25°Cの水槽内で、正極活物質の理論容量の280の電気量を18時間で加える電槽化成を行って、55B24形の鉛蓄電池とした。AlイオンLiイオンの添加形態は任意で、例えばアルミン酸リチウム、水酸化アルミニウムと水酸化リチウム、金属アルミニウムとリチウムの希硫酸に可溶の塩等、の形態で添加しても良い。鉛粉の製造方法は任意で、活物質への添加物も任意である。試験と結果鉛蓄電池の各試料試料No143に対し、軽負荷寿命試験JISD53012006の955a、電池工業会規格SBAS01012006のアイドリングストップ寿命試験、及び高温アイドリングストップ寿命試験60°C、の3種類の試験を施した。他に高率放電試験等を行った。結果は各3個の電池の平均値で示す。SBAS0101のアイドリングストップ寿命試験では、25°Cで試験を行い、45Aで59秒間の放電と300Aで1秒間の放電後に、14V最大電流100Aで充電を60秒間行うサイクルを繰り返し、途中3600サイクル毎に40~48時間放置し、放電時電圧が72V未満になるまでのサイクル数を寿命とする。高温アイドリングストップ寿命試験では、前記のアイドリングストップ寿命試験を60°Cで実施した。高温アイドリングストップ寿命試験での、寿命性能、寿命時の負極の耳厚さ、減液速度を表1,2に示す。また表1の代表的な試料に対し、軽負荷寿命試験での寿命までのサイクル数を示す。更に代表的な試料での、高温アイドリングストップ寿命試験での寿命性能を図4~図6に示す。高温アイドリングストップ寿命試験後の負極耳部表面の硫酸鉛の状態を、実施例の電池27に対し図2に、比較例の電池30に対し図3に示す。表1,表2,及び図4~図6において、高温アイドリングストップ寿命試験での寿命性能は、比較例の電池1を100とする相対値で表示し、負極の耳厚さは各電池の初期値を100とする相対値で表示し、減液速度は比較例の電池1を100とする相対値で示す。また軽負荷寿命試験及びSBAS0101のアイドリングストップ寿命試験での寿命性能は、比較例の電池1を100とする相対値で示す。図4に示すように、Liイオンを欠くと、高温アイドリングストップ寿命試験の寿命性能は得られない。図5に示すように、Alイオンを欠いても、高温でのアイドリングストップ寿命性能は得られない。さらに図6に示すように、PbSn系の表面層を設けないと、高温でのアイドリングストップ寿命性能は得られない。即ち、高温アイドリングストップ寿命試験の長い寿命は、LiイオンとAlイオン、及びPbSn系の合金からなる表面層の3者が揃って初めて得られる。更に表1から明らかなように、高温アイドリングストップ寿命試験の寿命は、定性的に耳痩せが少ない程、長くなる。電解液中のAlイオンが負極のサルフェーションを防止することは古くから知られ特許文献4:JPS52136332、負極の耳痩せの防止にも同様に寄与しているものと考えられる。発明者は、Liイオンを含まない系では、高温アイドリングストップ寿命試験における充電中に負極の耳部や上部縁部のPbSn系表面層で水素が生成し、硫酸鉛の還元と競合していることを見出した。水素の生成は水素過電圧が低下する高温でのアイドリングストップ寿命試験で特に顕著であり、25°Cでは見出せなかった。これに対してLiイオンとAlイオンとPbSn系の表面層とを含む系では、充電中の水素の発生は見られたものの、Liイオンによって硫酸鉛粒子の凝集が抑えられ、図2に示すように硫酸鉛は多孔質で、サブミクロンオーダーの多数の微細なポアが観察された。Alイオンを含むが、Liイオンを含まない図3では、硫酸鉛は緻密で、少数の比較的大きなポアと長い溝とが観察された。図2の組織では、硫酸鉛の内部に電解液が拡散しやすく、また、Alイオンの効果によって硫酸鉛の還元性が高まることから、水素発生と硫酸鉛の還元が競合した場合でも、硫酸鉛は可逆的にPbに還元されると考えられる。一方図3の組織では、硫酸鉛は組織の表面からしか還元されないため、Alイオンの効果によって硫酸鉛の還元性が高まったとしても、耳痩せが進行すると推定できる。図2,図3は寿命試験後の耳の状態を示し、AlイオンとLiイオンとを含む系の図2では、硫酸鉛は多孔質で、サブミクロンオーダーの多数の微細なポアが観察される。これに対して、Alイオンを含むが、Liイオンを含まない図3では、硫酸鉛は緻密で、少数の比較的大きなポアと長い溝とが観察される。図2の組織では、硫酸鉛の内部に電解液が拡散し、硫酸鉛は可逆的にPbに還元される。一方図3の組織では、硫酸鉛は組織の表面からしか還元されないため、生成した硫酸鉛は安定で、耳痩せが生じると推定できる。以上のように、Liイオンの効果は、負極耳部等に生成する硫酸鉛を多孔質にすることにより、容易に分解されるようにする点にある。発明者はLiイオン以外の候補として、Naイオン、Kイオン、Mgイオンを検討したが、02molLのAlイオンと負極耳部等のPb20massSn表面層と組み合わせても、高温でのアイドリングストップでの寿命対策には有効でなかった表2。以上のように、高温でのアイドリングストップ寿命試験で性能を向上させるには、PbSn系の合金から成る表面層、AlイオンLiイオンの3者が必要不可欠である。表1、図2~図4に戻り、LiイオンAlイオン等の添加量について検討する。LiイオンAlイオン共に002molLで充分な効果があり、02molLを超えて添加しても効果は増さず、逆に高率放電試験JISD53012006の953b性能の低下が始まった。またPbSn系表面層では、Sn5massで既に充分な効果が得られており、40massを超えると減液速度が増すので、Sn含有量は540massとすることが望ましい。電解液は硫酸イオン、AlイオンLiイオン以外に、不純物等として001molL以下のKイオン、0015molL以下のNaイオン、001molL以下のMgイオン等を含んでいても良い。実施例では負極耳部及び上部縁部の双方にPbSn合金層を設けたが、乗用車のように、停車時間が信号待ちや右左折時の歩行者待ちにほぼ限定される使用条件では負極耳部が腐食しやすく、配送車のように、停車時間が信号待ちや右左折時に加えて荷物の積み下ろしのための停車が頻繁に繰り返される使用条件では上部縁部が腐食しやすい。そこで使用条件に合わせて、負極耳部のみにあるいは上部縁部のみにPbSn合金層を設けても良い。実施例では、負極耳部及び上部縁部の表裏両面にPbSn合金層を設けたが、これらの部分の片面のみに設けても良い。実施例には以下の特徴がある。1LiイオンとAlイオンとPbSn系の表面層とを含む系では、Liイオンにより、負極耳部等に発生する硫酸鉛を多孔質にできる。この結果、充電時の硫酸鉛の還元を促進し、耳痩せを防止できる。2LiイオンとAlイオンとPbSn系の表面層とを含む系では、Liイオンにより、水素の発生が競合した場合にも硫酸鉛が還元されるようにできるので、高温でも耳部等に生成した硫酸鉛を金属鉛に還元できる。3PbSn系の合金から成る表面層と電解液中のAlイオン及びLiイオンとの3者の組合せにより、高温アイドリングストップでの負極の耳痩せを抑制し、電池寿命を向上させる。4エンジンルーム内が高温になるという、アイドリングストップ車の実使用条件に適した鉛蓄電池が得られる。"